(57)【特許請求の範囲】
【請求項１】
（ｉ）光線透過率が８０％以上、
（ii）通気度が１００〜４００ｃｍ3／ｃｍ2／ｓｅｃの範囲、および
（iii）目付けが１０〜３０ｇ／ｍ2の範囲にある
不織布積層体からなる農業用被覆材。
【請求項２】
前記不織布積層体が、繊維径が０．１〜１０μｍの熱可塑性樹脂繊維から構成される目付が０．１〜３ｇ／ｍ2のメルトブローン不織布（Ａ）の少なくとも片面に、繊維径が１５μｍ以上の熱可塑性樹脂繊維から構成される目付が５〜２５ｇ／ｍ2のスパンボンド不織布（Ｂ）が部分的に熱融着により積層されてなる請求項１記載の農業用被覆材。
【請求項３】
前記不織布積層体が、メルトブローン不織布（Ａ）の両面にスパンボンド不織布（Ｂ）が積層されてなる請求項１記載の農業用被覆材。
【請求項４】
熱可塑性樹脂繊維がオレフィン系重合体繊維である請求項２記載の農業用被覆材。
【請求項５】
オレフィン系重合体繊維がプロピレン系重合体繊維である請求項４記載の農業用被覆材。
【請求項６】
請求項１〜５のいずれかに記載の農業用被覆材で農作物を覆うことにより農作物を育成する方法。
【発明の詳細な説明】
【技術分野】
【０００１】
本発明は不織布積層体からなる農業用被覆材に関し、とくに露地栽培、トンネル栽培、ハウス栽培用途、直掛け（ベタ掛け）用途に好適な不織布積層体からなる農業用被覆材に関する。
【背景技術】
【０００２】
農業用被覆材は、作物を外部環境の変動から守りその生育を助ける目的で広く使われている。大きく分けて農業用被覆材にはフィルムと不織布があり、それぞれの特徴に応じて使い分けがなされている。【０００３】
フィルムは、通気性が無いか低い代わりに、高いバリア性と高い透明性（または高い遮光性）を有しており、例えば厳冬期での保温（温室栽培）や果実の雨水浸透抑制、雑草の繁茂抑制、害虫の飛来防止などといった用途に用いられている。【０００４】
一方、不織布は、フィルムに比べ、バリア性は多少劣るものの高い通気性を有しており、厳冬期のみならず、温暖な気候期でも高温障害を起こしにくく使用許容範囲が広い。またフィルムに比べ、素材の柔軟性・軽量性・形態追従性に優れており、フィルムの様にトンネル施工などせずそのまま作物に被覆（いわゆるべた掛け）させれば良く、作業が遥かに容易である。例えば、特許文献１（実公平４−８７６９号公報）には、６デニール以上の疎水性繊維よりなり、かつ目付量１０〜３０ｇ／ｍ2及び光線透過率８５％以上の不織布からなるベタ掛け用農業被覆材が提案されている。【０００５】
特許文献１に記載されたベタ掛け用農業被覆材は、６デニール以上（約３０μｍ以上）の太い繊維からからなる不織布で構成されており、細繊維から構成される不織布に比べ光の乱反射量が少ないため光線透過率が高く、結果として太陽光線の通過量の高さから来る作物の成育促進や、栽培者が内部の作物の様子を視認しやすいといった優れた特徴を持っている。【０００６】
しかしながら、太い繊維から構成される不織布からなる農業用被覆材は、通気性が高いので折角温まった地温が、悪天候時や夜間に放熱されてしまい保温による成育促進効果が薄れたり、雨水の浸入が過多となり内部で水の害を起こす虞がある。また、太い繊維から構成される不織布は部分的に不織布の均一性に劣る部分が発生しやすく、不織布の破断や害虫侵入などの問題がある。これらを改善しようとして、細い繊維から構成される不織布を用いた場合は、保温効果は得られるものの、繊維が細いことによる光の乱反射の効果が高くなって光線透過率が損なわれてしまうため、上記性能のバランスが悪くなってしまい選択できない虞がある。【０００７】
又、特許文献２（実用新案登録第２５０１４５５号）には、目付が１５〜３０ｇ／ｍ2の合成繊維性不織布を複数枚重ね合わせて部分的に一体化してなる農業用不織布シートが提案されているが、実施例に記載のように、８デニール（約３５μｍ）と太い繊維から構成される不織布を積層した場合は、保温性に優れる反面、軽量性や透明性が劣る虞がある。【０００８】
以上のように、高い光線透過率を維持しつつ、適切な通気性と高い保温性を有する不織布からなる農業用被覆材が強く求められている。
【先行技術文献】
【特許文献】
【０００９】
【特許文献１】実公平４−８７６９号公報
【特許文献２】実用新案登録第２５０１４５５号
【発明の概要】
【発明が解決しようとする課題】
【００１０】
本発明は、このような従来の問題点を解決することを目的とし、具体的には高い光線透過率を維持することにより、作物の成育促進や栽培者による内部視認性を維持しつつ、地温の保温による成育促進効果が良好で雨水の過度な浸入を抑制でき、かつ、強度ムラが少なく害虫の飛来防止も良好といった均一性に優れ、合わせて適切な通気性も兼ね備えた農業用被覆材を提供することにある。
【課題を解決するための手段】
【００１１】
すなわち本発明は、
（ｉ）光線透過率が８０％以上、
（ii）通気度が５０〜４００ｃｍ3／ｃｍ2／ｓｅｃの範囲、および
（iii）目付けが１０〜３０ｇ／ｍ2の範囲にある
不織布積層体からなる農業用被覆材である。
【発明の効果】
【００１２】
本発明の農業用被覆材は、通気性、保温性に優れ、作物の生育及び視認性を保つに十分な光線透過率を維持しながら、防水性をも有するので、作物の収穫時期を早めたり、収穫量を増加したり、農作物を寒害から守ったり、徒長などの不良成育をなくしたり、雨水などの水害、害虫の飛来から作物を守ったりすることができる。【００１３】
また、本発明の農業用被覆材は、光線透過率が高いため栽培者が内部の確認をしやすいものである。また不織布の均一性に優れるため、作業時に不織布の破断などの虞が無い。
【発明を実施するための形態】
【００１４】
＜熱可塑性樹脂＞
本発明の農業用被覆材を構成する不織布積層体の原料となる熱可塑性樹脂は、不織布を形成し得る熱可塑性樹脂であれば、特に限定はされず、種々公知の熱可塑性樹脂、具体的には、エチレン、プロピレン、１−ブテン、１−ヘキセン、４−メチル−１−ペンテンおよび１−オクテン等のα−オレフィンの単独若しくは共重合体である高圧法低密度ポリエチレン、線状低密度ポリエチレン（所謂ＬＬＤＰＥ）、高密度ポリエチレン（所謂ＨＤＰＥ）、ポリプロピレン（プロピレン単独重合体）、ポリプロピレンランダム共重合体、ポリ１−ブテン、ポリ４−メチル−１−ペンテン、エチレン・プロピレンランダム共重合体、エチレン・１−ブテンランダム共重合体、プロピレン・１−ブテンランダム共重合体等のポリオレフィン、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体、エチレン・酢酸ビニル・ビニルアルコール共重合体、エチレン・（メタ）アクリル酸共重合体、エチレン−アクリル酸エステル−一酸化炭素共重合体、ポリアクリロニトリル、ポリカーボネート、ポリスチレン、アイオノマーあるいはこれらの混合物等を例示することができる。これらのうちでは、高圧法低密度ポリエチレン、線状低密度ポリエチレン（所謂ＬＬＤＰＥ）及び高密度ポリエチレン等のエチレン系重合体、ポリプロピレン及びポリプロピレンランダム共重合体等のプロピレン系重合体、あるいは、ポリエチレンテレフタレート、ポリアミド等がより好ましい。
【００１５】
これら熱可塑性樹脂の中でも、成形時の紡糸安定性や不織布の加工性及び通気性、柔軟性、軽量性、耐熱性、疎水性の観点から、ポリオレフィンが好ましく、プロピレン系重合体が特に好ましい。すなわち、ポリオレフィン系樹脂は実質的に水を吸収しないので、吸水乾燥による収縮率がないかあつたとしても極めて小さく、故に展張敷設時に余裕しろを考える必要がなく作業が簡単で初心者でも綺麗に設置できる。さらに使用後ロール状に巻いて保管しても乾燥収縮により破断するというトラブルも生じない。
【００１６】
本発明に係る熱可塑性樹脂には、本発明の目的を損なわない範囲で、着色剤、酸化防止剤、耐候安定剤、耐光安定剤、ブロッキング防止剤、滑剤、核剤、顔料、柔軟剤、親水剤、撥水剤、助剤、撥水剤、フィラー、抗菌剤、薬剤等の種々公知の添加剤を加えておいてもよい。特に、屋外での使用に於いて耐久性を付与する酸化防止剤、耐候安定剤、耐光安定剤や、植物の成育活性に影響を与える色素などの添加が有効である。
【００１７】
＜プロピレン系重合体＞
本発明に係るプロピレン系重合体としては、通常、融点（Ｔｍ）が１２５℃以上、好ましくは１３０〜１６５℃の範囲にあるプロピレンの単独重合体若しくはプロピレンと極少量のエチレン、１−ブテン、１−ペンテン、１−ヘキセン、１−オクテン、４−メチル−１−ペンテン等の炭素数２以上（但し炭素数３を除く）、好ましくは２〜８（但し炭素数３を除く）の１種または２種以上のα−オレフィンとの共重合体が好ましい。
【００１８】
プロピレン系重合体は、溶融紡糸し得る限り、メルトフローレート（ＭＦＲ：ＡＳＴＭＤ−１２３８、２３０℃、荷重２１６０ｇ）は特に限定はされないが、スパンボンド不織布層（Ｂ）に用いる場合は、通常、１〜５００ｇ／１０分、好ましくは５〜２００ｇ／１０分、さらに好ましくは１０〜１００ｇ／１０分の範囲にあり、メルトブローン不織布層（Ｂ）に用いる場合は、通常、１０〜３０００ｇ／１０分、好ましくは、５０〜２０００ｇ／１０分、さらに好ましくは１００〜１０００ｇ／１０分の範囲にある。
【００１９】
＜農業用被覆材＞
本発明の農業用被覆材は、（ｉ）光線透過率が８０％以上、（ii）通気度が５０〜４００ｃｍ3／ｃｍ2／ｓｅｃの範囲、好ましくは、下限が１００ｃｍ3／ｃｍ2／ｓｅｃ以上、より好ましくは１５０ｃｍ3／ｃｍ2／ｓｅｃ以上であり、好ましくは上限が３５０ｃｍ3／ｃｍ2／ｓｅｃ以下、および、（iii）目付けが１０〜３０ｇ／ｍ2、好ましくは１０〜２５ｇ／ｍ2、より好ましくは１０〜２０ｇ／ｍ2の範囲にある不織布積層体からなる。
【００２０】
光線透過率が８０％未満の農業用被覆材は、太陽光線の不足により植物の徒長などを生じ、植物の健全な成育が保障されない虞がある。農業用被覆材の光線透過率の上限には特に制限が無いが、一般的には９８％程度である。
【００２１】
通気度が上記範囲にある農業用被覆材は、通気性と保温性のバランスに優れることになるので好ましい。
【００２２】
目付が１０ｇ／ｍ2未満の農業用被覆材は不織布としての形態がとれないか、または農業用被覆材として使用に耐えるだけの強度や保温性に乏しくなる虞がある。一方、３０ｇ／ｍ2を超えた農業用被覆材は、光線透過率の悪化や軽量性に劣ることになり、農業被覆材としての使用に耐え得ない虞がある。軽量性の劣る農業用被覆材は、特に、農業用被覆材を農作物に直掛け（ベタ掛け）する用途においては農作物を傷める虞があったり、作業者にとっても資材が重くなり取り扱いが困難となるため、好ましくない。
【００２３】
本発明の農業用被覆材を構成する不織布積層体の強度と伸度は、展張敷設時や取り外し時の作業性や使用中のさまざまな天候に耐えるために、ＭＤ（縦方向）強度が２０Ｎ以上、ＣＤ（横方向）強度が１０Ｎ以上、ＭＤ伸度が５０％以上、ＣＤ伸度が５０％以上であることが好ましい。より好ましくは、ＭＤ強度が２５Ｎ以上、ＣＤ強度が１０Ｎ以上、ＭＤ伸度が７０％以上、ＣＤ伸度が７０％以上である。上記強度と伸度を下回ると、不織布積層体に穴が開いたり破れたりし易くなるだけでなく、破れ部分や糸が作物などに混入する恐れが高くなるので好ましくない。
【００２４】
本発明の農業用被覆材は、保温・保湿による作物の成育促進や、風雨などの天候からの作物保護、虫・鳥などからの外部被害防止を目的として、露地栽培、トンネル栽培、ハウス栽培などに広く用いることができる。本発明の農業用被覆材を、いわゆる、ベタ掛け材として、露地栽培に用いる場合は、農作物を含めた畝部全体に直掛けして端部を固定するだけで良いので、非常に簡易的に展張することが可能であるので、好ましい。
【００２５】
本発明の農業用被覆材は、農作物に直掛け（ベタ掛け）する態様の他、作物の成育後の草丈を考慮して内部空間を十分確保したい場合などの、トンネル栽培の内掛け、トンネル掛け、浮き掛けやハウス栽培の被覆材として使用することも可能である。
【００２６】
また、本発明の農業用被覆材は、保温性・保湿性・通気性のバランスを調整するために、例えば、不織布やフィルム等の、他の農業用被覆材と組み合わせて使用することも可能である。
【００２７】
本発明の農業用被覆材を構成する不織布積層体は、上記（ｉ）〜（iii）の特性を有する限り、種々公知の不織布、例えば、メルトブローン不織布、スパンボンド不織布、湿式不織布、乾式不織布、乾式パルプ不織布、フラッシュ紡糸不織布、開繊不織布等の不織布を積層してなる不織布積層体である。
【００２８】
これら不織布積層体の中でも、メルトブローン不織布層（Ａ）とスパンボンド不織布（Ｂ）との積層体が好ましく、さらに、メルトブローン不織布層（Ａ）とスパンボンド不織布層（Ｂ）が部分的に熱融着により積層された不織布積層体がより好ましい。
【００２９】
本発明に係る不織布積層体の例としては、メルトブローン不織布層（Ａ）／スパンボンド不織布（Ｂ）、スパンボンド不織布（Ｂ）／メルトブローン不織布層（Ａ）／スパンボンド不織布（Ｂ）が挙げられる。これら不織布積層体の中でも、スパンボンド不織布（Ｂ）／メルトブローン不織布層（Ａ）／スパンボンド不織布（Ｂ）の構成が、農業用被覆材の耐久性の観点で好ましい。
【００３０】
メルトブローン不織布層（Ａ）とスパンボンド不織布層（Ｂ）を部分的に熱融着する方法としては、後述のように各種方法を用いうるが、エンボス加工を好ましく用いることができる。なお、本発明において「部分的に」とは、面積率で５〜３０％、好ましくは５〜２０％の範囲をいう。
【００３１】
＜メルトブローン不織布層（Ａ）＞
本発明に係るメルトブローン不織布層（Ａ）は、上記熱可塑性樹脂からなる不織布層であって、通常、繊維径が０．１〜１０μｍ、好ましくは１〜１０μｍ、より好ましくは３〜１０μｍの範囲、通常、目付が０．１〜３ｇ／ｍ2、好ましくは０．３〜３ｇ／ｍ2、より好ましくは０．５〜３ｇ／ｍ2、さらに好ましくは０．５〜２．５ｇ／ｍ2、最も好ましくは０．５〜１．５ｇ／ｍ2の範囲にある不織布である。
【００３２】
メルトブローン不織布層の目付が上記範囲を超える不織布積層体を用いた場合は、保温性・バリア性に優れるものの、透過率が極端に低下するため、栽培者が内部を視認できなかったり、太陽光が十分内部に届かないことによる作物の成育障害が起こりやすくなるので好ましくない。
【００３３】
メルトブローン不織布層（Ａ）の繊維径及び目付が上記範囲にあると、保温性・バリア性と通気性のバランスに優れ、細繊維に起因する光の乱反射による透過率の低下も最低限に抑えられるので、好ましい。また、上記物性の均一性に優れる。
【００３４】
＜スパンボンド不織布層（Ｂ）＞
本発明に係るスパンボンド不織布層（Ｂ）は、上記熱可塑性樹脂からなる不織布層であって、通常、繊維径が１２μｍ以上で、目付が５〜２５ｇ／ｍ2、好ましくは５〜２０ｇ／ｍ2、より好ましくは５〜１８ｇ／ｍ2、最も好ましくは５〜１０ｇ／ｍ2の範囲にある不織布である。
【００３５】
目付が上記範囲を超えるスパンボンド不織布は光線透過率が低下するので、作物の視認性が低下する虞がある。一方、目付けが上記範囲より小さいスパンボンド不織布は、強度が劣る上に通気性や物性バラつきが大きくなり、保温効果が薄れたり、強度不足による破れや、害虫の浸入を許す虞がある。
【００３６】
本発明に係るスパンボンド不織布層（Ｂ）は、特に作物の視認性の観点からは、繊維径は１５μｍ以上が好ましく、より好ましくは２０μｍ以上、さらに好ましくは３０〜５５μｍである。
【００３７】
スパンボンド不織布層（Ｂ）の繊維径及び目付が上記範囲にあると、農業用被覆材として用いた場合の良好な強度が得られ、作物の視認性の観点からも好ましい。
【００３８】
スパンボンド不織布層（Ｂ）の繊維は、単繊維であっても、サイド・バイ・サイド型あるいは同芯芯鞘型、偏芯型の複合繊維であっても、あるいは捲縮繊維であってもよい。また、繊維の断面形状は丸型の他に中空型、Ｖ字型、十字型、Ｔ字型などの異型断面であっても良い。得られる不織布の透明性を重視する場合は、丸形の繊維形状を選択できる。得られる不織布の保温性を重視する場合は、中空型の繊維形状を選択できる。
【００３９】
本発明に係るスパンボンド不織布層（Ｂ）は、単一の繊維からなる不織布であっても、二種以上の異なる熱可塑性樹脂からなる繊維を混合してなる混繊繊維あるいは、形状や径が異なる二種以上の繊維を混合してなる混繊繊維であってもよい。
【００４０】
＜農業用被覆材を構成する不織布積層体の製造方法＞
本発明の農業用被覆材は、種々公知の不織布を積層することにより製造し得る。例えば、スパンボンド不織布とメルトブローン不織布からなる積層体を得るには、スパンボンド不織布の製造方法及びメルトブローン不織布の製造方法を併用することにより製造される。
【００４１】
具体的には、例えば、予め、上記熱可塑性樹脂を紡糸ノズルから紡糸し、紡出された長繊維フィラメントを冷却流体などにより冷却し、延伸空気によってフィラメントに張力を加えて所定の繊度とし、得られたフィラメントを移動する捕集ベルト上に集めてスパンボンド不織布層（Ｂ）を得た後、当該スパンボンド不織布層（Ｂ）上に、上記熱可塑性樹脂を溶融押出し、メルトブロー紡糸口金から紡糸された繊維を、高温高速の気体によって極細繊維流として紡糸し、捕集装置で極細繊維ウエブとし、メルトブローン不織布層（Ａ）を形成させることにより、極細繊維ウエブが有する熱により、スパンボンド不織布層（Ｂ）とメルトブローン不織布層（Ａ）を部分的に熱融着する方法、更には、必要に応じて、当該メルトブローン不織布層（Ａ）上に、スパンボンド不織布層（Ｂ）をさらに積層させた後、部分的に熱圧着することにより、製造し得る。
【００４２】
スパンボンド不織布層（Ｂ）とメルトブローン不織布層（Ａ）とを、部分熱圧着する方法は、特に限定はされず、種々公知の方法を採用し得る。中でも、農業被覆材をエンボス加工等により熱圧着すると、得られる農業被覆材の強度や保温性を良好に保つことができ、また、農業被覆材の透明性が向上し、柔軟性、通気性のバランスを保つ上でも好ましい。
【００４３】
熱エンボス加工により熱融着する場合は、通常、エンボス面積率が５〜３０％、好ましくは５〜２０％の範囲にある。刻印形状は、円、楕円、長円、正方、菱、長方、四角、キルト、格子、亀甲やそれら形状を基本とする連続した形が例示される。
【００４４】
本発明の農業用被覆材は、本発明の目的を損なわない範囲で、更に、他の層と積層して用いてもよい。
【００４５】
本発明の農業用被覆材と積層される他の層は、具体的には、例えば、編布、織布、フィルム、紙製品等を挙げることができる。本発明の不織布と他の層を積層する（貼り合せる）場合は、熱エンボス加工、超音波融着等の熱融着法、ニードルパンチ、ウォータージェット等の機械的交絡法、ホットメルト接着剤、ウレタン系接着剤等の接着剤による方法、押出しラミネート等をはじめ、種々公知の方法を採り得る。
【００４６】
本発明の農業用被覆材は、本発明の目的を損なわない範囲で、ギア加工、印刷、塗布、ラミネート、熱処理、賦型加工、親水加工、撥水加工などの二次加工を施して用いてもよい。
【００４７】
＜農作物の育成方法＞
本発明の農業用被覆材で農作物を覆うことにより、農作物の育成を促進することができる。本発明の農業用被覆材で農作物を覆う方法としては、農作物に直掛け（ベタ掛け）する方法、あるいは、トンネル掛け、あるいは浮き掛けなどの農作物を農業用被覆材との間にある程度の空間を保持する方法を取り得る。特に、本発明の農業用被覆材をベタ掛けすることによって育成が促進される農作物としては、例えば、ほうれん草、かぶ、カボチャ、レタス、サツマイモ、ダイコン、ニンジンのような、生育後も草丈が比較的低い作物や、前記農作物に限らずに成長初期の草丈が低い間に使用するケースが挙げられる。
【００４８】
また、本発明の農業用被覆材で農作物を覆う場合は、露地でもトンネル内でもよい。
【実施例】
【００４９】
以下、実施例に基づいて本発明をさらに具体的に説明するが、本発明はこれらの実施例に限定されるものではない。【００５０】
実施例及び比較例における物性値等は、以下の方法により測定した。【００５１】
（１）目付（ｇ／ｍ2）
不織布から、機械方向（ＭＤ） １００ｍｍ×横方向（ＣＤ）１００ｍｍで１０点採取し、平均値を算出した。【００５２】
（２）繊維径
スパンボンド不織布層については、得られた不織布から、１０ｍｍ×１０ｍｍの試験片を１０点採取し、Ｎｉｋｏｎ社製ＥＣＬＩＰＳＥ  Ｅ４００顕微鏡を用い、倍率２０倍で、繊維の直径をμｍ単位で小数点第１位まで読み取った。１試験片毎に任意の２０箇所の径を測定し、平均値を求めた。メルトブローン層については、得られた不織布から試料片を採取して、走査型電子顕微鏡を用いて、倍率５００倍または１０００倍で観察し、構成繊維の３０本の繊維径（μｍ）を測定し、平均値を求めた。【００５３】
（３）引張強度（Ｎ／５０ｍｍ）および引張伸度（％）
ＪＩＳ  Ｌ  １９０６に準拠して測定した。農業被覆材から２００ｍｍ（ＭＤ）×５０ｍｍ（ＣＤ）の試験片を採取し、引張試験機（島津製作所オートグラフＡＧＳ-Ｊ）を用いてチャック間距離１００ｍｍ、ヘッドスピード１００ｍｍ／ｍｉｎでＭＤ：５点、ＣＤ：５点を測定し、平均値を算出し、引張強度（Ｎ／５０ｍｍ）および引張伸度（％）を求めた。【００５４】
（４）通気度（ｃｍ3／ｃｍ2／ｓｅｃ）
農業用被覆材から２００ｍｍ（ＭＤ）×５０ｍｍ（ＣＤ）の試験片を採取し、２枚重ねた状態で、ＪＩＳＬ１０９６に準じたフラジール通気度測定機によって行った。得られた数値に２を掛けたもの（ｎ＝５）の平均値を測定値とした。
【００５５】
（５）光線透過率
財団法人日本化学繊維検査協会の透光率試験法により、具体的にはサークルライン白色２０Ｗ灯の下方に縦３２ｃｍ、横３２ｃｍ、高さ４５ｃｍの箱を設備する。【００５６】
箱の天井部には測定対象の不織布を取付けてあり、光源との距離は２５ｃｍに保たれ、また箱の内側で天井の不織布面から３０ｃｍ下方には照度計が設備してある。【００５７】
暗室内で試料の不織布を取付けずに照度Ｌ１を測定し、次に不織布を取付けて照度Ｌ２を測定する。光線透過率は次式によって定まる。
光線透過率（％）＝Ｌ２／Ｌ１×１００【００５８】
（６）農作物の成育度
農業用被覆材を用い、３条×５ｍ×畝幅９０ｃｍのホウレン草とカブのベタ掛け栽培を１２月播種、翌年３月収穫にて実施した。収穫後、ホウレン草は地上部の背丈を、カブは玉の大きさを測定し３点の平均値を測定値とした。【００５９】
（７）保温性
畝上部５ｃｍの大気温度、農業用被覆材の下の地表温度、畝地下２ｃｍの土中温度をそれぞれ３点測定し、平均値を測定値とした。【００６０】
〔実施例１〕
ＭＦＲが２０ｇ／１０分のプロピレン単独重合体（ＰＰ−１）を用い２３０℃にて溶融紡糸を行い、得られた繊維を補集面上に堆積させ、繊維径が４０μｍ、目付が９ｇ／ｍ2のスパンボンド不織布層（Ｂ−１）を得た。【００６１】
次に、ＭＦＲが４００ｇ／１０分のプロピレン単独重合体（ＰＰ−２）を２８０℃にて押出機で溶融し、得られた溶融物を、紡糸口金から吐出するとともに、吐出孔出口において２８０℃の加熱空気を吹付けるメルトブローン法によって繊維径３μｍの繊維を前記スパンボンド不織布（Ｂ−１）上に堆積させ、目付量０．５ｇ／ｍ2のメルトブローン不織布層（Ａ−１）を形成し、さらにその上に前記スパンボンド不織布（Ｂ−１）と同様のスパンボンド不織布（Ｂ−２）を積層し、刻印面積率１８％の熱エンボスロールにて３層を一体化してメルブローン不織布の両面にスパンボンド不織布が積層された（以下、「ＳＭＳ」と略す。）農業用被覆材を得た。得られた農業被覆材の合計の目付は１８．５ｇ／ｍ2であった。【００６２】
得られた農業用被覆材を上記記載の方法で評価した。結果を表１に示す。【００６３】
〔実施例２〕
実施例１で用いた農業用被覆材に替えて、表１に記載の繊維径及び目付を有するスパンボンド不織布とメルトブローン不織布を用いる以外は、実施例１と同様に行い、農業用被覆材を得た。【００６４】
得られた農業用被覆材を上記記載の方法で評価した。結果を表１に示す。【００６５】
〔参考例１、２〕
実施例１で用いた農業用被覆材に替えて、表１に記載の繊維径及び目付を有するスパンボンド不織布とメルトブローン不織布を用いる以外は、実施例１と同様に行い、農業用被覆材を得た。【００６６】
得られた農業用被覆材を上記記載の方法で評価した。結果を表１に示す。【００６７】
〔比較例１〕
実施例１で用いた農業用被覆材に替えて、ＭＦＲが２０ｇ／１０分のプロピレン単独重合体（ＰＰ−１）を用い２３０℃にて溶融紡糸を行い、得られた繊維を補集面上に堆積させ、繊維径が４０μｍ、目付が２０ｇ／ｍ2のスパンボンド不織布からなる農業用被覆材を用いた。【００６８】
得られた農業用被覆材を上記記載の方法で評価した。結果を表１に示す。【００６９】
〔比較例２〕
対象区として、農業被覆材を用いない畝を作り、上記実施例、比較例の保温性、生育状況の基準値とした。【００７０】
〔比較例３〕
実施例１で用いた農業用被覆材に替えて、表１に記載の繊維径及び目付を有するスパンボンド不織布とメルトブローン不織布を用いる以外は、実施例１と同様に行い、農業用被覆材を得た。【００７１】
得られた農業用被覆材を上記記載の方法で評価した。結果を表１に示す。【００７２】
〔比較例４〕
実施例１で用いた農業用被覆材に替えて、表１に記載の繊維径及び目付を有するスパンボンド不織布のみを用いる以外は、実施例１と同様に行い、農業用被覆材を得た。【００７３】
得られた農業用被覆材を上記記載の方法で評価した。結果を表１に示す。【００７４】
【表１】
0005863803.tif 000002